(57)【要約】【課題】  優れた着氷着雪除去性能を維持するとともに、膜欠損を生じにくいコーティング組成物、コーティング膜及びコーティング膜を備えた部材を提供する。【解決手段】  （Ａ）１分子中に少なくとも２つ以上の水酸基を有するシリコーンオイルと、（Ｂ）非反応性シリコーンオイルと、（Ｃ）アミノキシ基を有するシリコーンとを含むことを特徴とするコーティング組成物。【選択図】なし【特許請求の範囲】
【請求項１】
（Ａ）１分子中に少なくとも２つ以上の水酸基を有するシリコーンオイルと、
（Ｂ）非反応性シリコーンオイルと、
（Ｃ）アミノキシ基を有するシリコーンと、
を含むことを特徴とするコーティング組成物。
【請求項２】
前記シリコーンオイル（Ａ）１００重量部に対して、
前記非反応性シリコーンオイル（Ｂ）を０．５〜２００重量部、
前記アミノキシ基を有するシリコーン（Ｃ）を７〜２００重量部
含むことを特徴とする請求項１に記載のコーティング組成物。
【請求項３】
前記非反応性シリコーンオイル（Ｂ）が、ジメチルシリコーン、アルキル変性シリコーン、フェニルシリコーン、及びフッ素変性シリコーンからなる群より選択される少なくとも１種を含むことを特徴とする請求項１又は請求項２に記載のコーティング組成物。
【請求項４】
請求項１乃至請求項３のいずれか一項に記載のコーティング組成物より得られるコーティング膜。
【請求項５】
着氷剥離力が８０ｋＰａ未満であり、かつ、着氷剥離力変化が１１０ｋＰａ未満であることを特徴とする請求項４に記載のコーティング膜。
【請求項６】
請求項４又は請求項５に記載のコーティング膜を備えた、自動車車体、電気自動車電池部品周辺、信号機、鉄道車両、航空機機体、又は屋外構造物の部材。
【発明の詳細な説明】
【技術分野】
【０００１】
本発明は、着雪着氷防止用コーティング組成物、コーティング膜及びコーティング膜を備えた部材に関する。
【背景技術】
【０００２】
寒冷圏において、雪・氷・霜などが自動車・信号機・鉄道・航空機・構造物外装へ付着することにより機能不全或いは二次災害の発生が問題視されている。一般的な除氷雪手法として、解氷剤が用いられる。解氷剤は、例えば、航空機の外装に付着した氷雪を除去するために大量に使用されるが、大量の解氷剤使用は、環境汚染への影響が懸念されている。
環境汚染への影響が少ない手法としては、航空機の外装等にコーティングを施す手法が挙げられる。この方法は、主にフッ素樹脂、シリコーン樹脂、ウレタン樹脂などを航空機の外装に塗装することで、着氷雪防止や除氷雪が容易となる。しかしながら、これらの塗装は長期的に着氷雪除去性能を維持できず、１〜２ヶ月程度で着氷雪しやすくなってしまう。
【０００３】
特許文献１には、化学反応型シリコーンゴムと、撥水性化合物と有機水溶液化合物とを混合して成ることを特徴とする着氷雪防止塗料組成物が開示されている。ここで、化学反応型シリコーンゴムは、水酸基、ビニル基などを有し、金属触媒、過酸化物、有機アミンなどで架橋したものである。撥水性化合物は、シリコーンオイル、鉱物油などである。有機水溶性化合物は、界面活性剤（ノニオン・アニオン・カチオンなど）、多価アルコール類（グリセリン・エチレングリコールなど）、水溶性樹脂類（ＰＶＡ樹脂・ヒドロキシエチルセルロースなど）の少なくとも一種を含む。特許文献１によれば、この組成物の（Ｃ）有機水溶性化合物及び（Ｂ）撥水性化合物が（Ａ）化学反応型シリコーンゴム塗膜の表面に存在することで、（Ａ）化学反応型シリコーンゴムと氷雪の間に発生するファンデルワールス力や水素結合を弱めるため、着氷雪が付着しにくくなる。更に、塗膜内部にも存在している（Ｃ）有機水溶性化合物及び（Ｂ）撥水性化合物が微量ずつ表面に染み出すため、長期的に着雪氷防止性能を維持できる、とされている。
【０００４】
特許文献２には、車両塗装面に形成されたガラス系被膜の表面改質剤であって、シリコーンレジンを被膜形成要素としジメチルシリコーンオイルを被膜副要素とする水エマルション系であって、前記シリコーンレジンがＭＱレジンとＤＴレジンとの混合物からなり、両者の質量混合比が前者／後者＝９５／５〜７０／３０であることを特徴とするガラス系被膜の表面改質剤が開示されている。特許文献２によれば、この組成物において、シリコーンレジンの塗膜に含まれるシリコーンオイルが塗膜表面にブリードアウトすることにより、水とともにシリコーンオイルが除去されるため、ミネラル等が付着しにくい。これにより長期的に優れた撥水性、光沢を維持するとともに付着物が発生しづらい塗膜を形成する、とされている。
【０００５】
特許文献３には、（Ａ）分子鎖末端が水酸基である特定のジオルガノポリシロキサン、（Ｂ）特定のオルガノポリシロキサンレジン、（Ｃ）ジメチルシリコーンオイル、及び任意成分として（Ｄ）アミノキシ基を２つ以上有するケイ素化合物等の縮合触媒を含むことを特徴とする、ゴム部材のシール性およびゴミ付着防止性を向上させたコーティング組成物が開示されている。特許文献３によれば、この組成物をゴム部材へ塗装した際に（Ｃ）ジメチルシリコーンオイルが存在すると、組成物の濡れ広がりを促進することで平滑な塗膜を形成する。その後、（Ｃ）ジメチルシリコーンオイルは下地のゴム部材に吸収され、（Ｃ）ジメチルシリコーンオイルが吸収された部位にごく浅い凹みが形成される。その結果、塗膜表面には微細でなだらかな凹凸が多数形成されることで、凹凸より大きなゴミは塗膜と接触する面積が少なくなるため付着しにくくなる。加えて、このなだらかな凹凸は微細であるが故に、相手材と塗膜がシールする際に、ほとんど隙間無く密着することができるので十分なシール性を備えている。更に、（Ｂ）シリコーンレジンが存在すると塗膜硬度が上がり塗膜表面の粘着性が低下することでゴミが付着しにくくなる。これにより、ゴミ付着防止及びシール性に優れる塗膜を形成する、とされている。
【先行技術文献】
【特許文献】
【０００６】
【特許文献１】特開昭６２−２５２４７７号公報
【特許文献２】特開２０１４−２１０２４０号公報
【特許文献３】特開２０１４−１４８５９９号公報
【発明の概要】
【発明が解決しようとする課題】
【０００７】
特許文献１にて用いられる（Ａ）化学反応型シリコーンゴムと（Ｂ）撥水性化合物（シリコーンオイル）は親和性が高いため、オイルがゴム内部に留まりやすくなる。そのため、氷雪を付着しにくくする（Ｂ）撥水性化合物（シリコーンオイル）の塗膜表面に存在する量が少なくなるため、良好な着氷雪除去性能を得られない。また、撥水性のシリコーンと親水性の有機水溶性樹脂は相溶性が低いため、混合すると高粘度混合物を形成する可能性がある。高粘度液体は塗装した際に濡れ広がりにくく、表面凹凸を形成する。そのため、実使用環境において、表面凹凸部に着氷雪すると除去が困難となる、といった問題点がある。
【０００８】
特許文献２に記載の表面改質剤において、レジン系塗膜は架橋密度が高く、シリコーンオイルを塗膜内に保持できる物理的スペースが少ない。このため、塗膜内にシリコーンオイルを保持できる量が少なく、長期的に表面付着物除去性能を維持できない。また、レジン系塗膜は硬く脆い塗膜であるため、氷粒や砂塵などの衝突によりクラックなどを生じやすい。クラック部分に付着物が入り込むと除去が困難となるため、長期的に表面付着物除去性能を維持できない、といった問題点がある。
【０００９】
特許文献３に記載の表面改質剤において、（Ｂ）シリコーンレジンは凝集しやすい性質をもつため、塗膜内で凝集物を生じやすい。凝集物が存在すると塗膜表面に大きな凹凸形状として現れるため、凹部に氷雪が入り込む形で着氷しやすくなる、といった問題点がある。
【００１０】
本発明は上記問題点に鑑みて、優れた着氷着雪除去性能を維持するとともに、塗膜欠損を生じにくいコーティング組成物、コーティング膜およびコーティング膜を備えた部材を提供することを目的とする。
【課題を解決するための手段】
【００１１】
本発明は以下を包含する。
［１］
（Ａ）１分子中に少なくとも２つ以上の水酸基を有するシリコーンオイルと、
（Ｂ）非反応性シリコーンオイルと、
（Ｃ）アミノキシ基を有するシリコーンと、
を含むことを特徴とするコーティング組成物。
［２］
前記シリコーンオイル（Ａ）１００重量部に対して、
前記非反応性シリコーンオイル（Ｂ）を０．５〜２００重量部、
前記アミノキシ基を有するシリコーン（Ｃ）を７〜２００重量部
含むことを特徴とする［１］に記載のコーティング組成物。
［３］
前記非反応性シリコーンオイル（Ｂ）が、ジメチルシリコーン、アルキル変性シリコーン、フェニルシリコーン、及びフッ素変性シリコーンからなる群より選択される少なくとも１種を含むことを特徴とする［１］又は［２］に記載のコーティング組成物。
［４］
［１］乃至［３］のいずれか一項に記載のコーティング組成物より得られるコーティング膜。
［５］
着氷剥離力が８０ｋＰａ未満であり、かつ、着氷剥離力変化が１１０ｋＰａ未満であることを特徴とする［４］に記載のコーティング膜。
［６］
［４］又は［５］に記載のコーティング膜を備えた、自動車車体、電気自動車電池部品周辺、信号機、鉄道車両、航空機機体、又は屋外構造物の部材。
【発明の効果】
【００１２】
本発明におけるコーティング組成物により得られたコーティング膜は膜欠損を生じにくいコーティング膜であり、優れた着氷着雪除去性能を維持する。
【図面の簡単な説明】
【００１３】
【図１】着氷剥離力評価の試験方法を示す模式図である。
【発明を実施するための形態】
【００１４】
本発明に係るコーティング組成物は、
（Ａ）１分子中に少なくとも２つ以上の水酸基を有するシリコーンオイルと、
（Ｂ）非反応性シリコーンオイルと、
（Ｃ）アミノキシ基を有するシリコーンと、
を含むことを特徴とする。以下に順に説明する。
【００１５】
［（Ａ）１分子中に少なくとも２つ以上の水酸基を有するシリコーンオイル］
（Ａ）１分子中に少なくとも２つ以上の水酸基を有するシリコーンオイルとしては、具体的にはジメチルシリコーンオイルの分子鎖末端が水酸基を有するジメチルシリコーンジオール、ジメチルジフェニルシリコーンジオール、メチルフェニルシリコーンジオールや、ジメチルシリコーンオイルの一部が水酸基以外の官能基で変性されたアルキッド変性シリコーン、ポリエステル変性シリコーン、アクリル変性シリコーン、エポキシ変性シリコーン、フェノール変性シリコーン、ウレタン変性シリコーン、フッ素変性シリコーン、シリカ変性シリコーン、ビニル変性シリコーン、アミノ変性シリコーンなどの変性シリコーンオイルを有するものが挙げられる。これらのうち、任意の一種又は二種以上を適宜選択して本発明に用いることができる。
なお、分子中における水酸基の位置は特に限定されない。例えば、直鎖状の分子の両末端に水酸基が付いていてもよい。
【００１６】
１分子中に少なくとも２つ以上の水酸基を有するシリコーンオイルは、硬化剤（本発明においては（Ｃ）アミノキシ基を有するシリコーン）と混合した後に塗布されることが通常であるが、粘度が大きい場合は濡れ広がりが起こりにくく、塗布ムラにより、硬化後のコーティング膜にも表面凹凸が発生し、着氷しやすくなる。更に、塗布ムラによる表面凹凸の凸部は、塗布膜硬化後のコーティング膜にも生じるため、コーティング膜は、氷粒などの衝突により欠損、摩耗しやすく、着氷しやすくなる。また、粘度が小さい場合には一分子中において複数の水酸基同士の距離が短くなり、硬化後に架橋点間距離の短い、脆いコーティング膜を形成するため、膜欠損を生じやすく、欠損部に着氷しやすくなる。そのため、適切な粘度の１分子中に少なくとも２つ以上の水酸基を有するシリコーンオイルを選択する必要がある。例えば、２５℃における粘度は、好ましくは１ｃＳｔ以上、より好ましくは５０ｃＳｔ以上、さらに好ましくは１００ｃＳｔ以上であり、好ましくは４０００００ｃＳｔ以下、より好ましくは２０００００ｃＳｔ以下、さらに好ましくは１０００００ｃＳｔ以下である。なお、１ｃＳｔは１ｍｍ２／ｓである。
【００１７】
１分子中に少なくとも２つ以上の水酸基を有するシリコーンオイルとしては、ＹＦ３８００、ＹＦ３９０５、ＹＦ３０５７、ＹＦ３８０２（いずれもモメンティブ・パフォーマンス・マテリアルズ・ジャパン合同会社製）、ＢＹ１６−２０１、ＳＦ８４２７Ｆｌｕｉｄ（いずれもダウ・東レ株式会社製）、ＫＦ−６００２、ＫＦ−６００３（いずれも信越化学工業株式会社製）等が市販されている。
【００１８】
［（Ｂ）非反応性シリコーンオイル］
（Ｂ）非反応性シリコーンオイルとしては、具体的にはジメチルシリコーン、アルキル変性シリコーン、フェニルシリコーン、フッ素変性シリコーンオイルなどが挙げられる。これらのうち、任意の一種又は二種以上を適宜選択して本発明に用いることができる。
【００１９】
（Ｂ）非反応性シリコーンオイルは上記シリコーンオイル（Ａ）とは異なる。具体的には、反応性官能基（水酸基、ビニル基、アミノキシ基など）を分子構造中に含まない。好ましくは、（Ｂ）非反応性シリコーンオイルは、前記シリコーンオイル（Ａ）１００重量部に対して０．５〜２００重量部の割合で配合される。
【００２０】
本発明において非反応性シリコーンオイルはコーティング膜表面にブリードアウトすることで、コーティング膜表面に着氷雪した場合でも、着氷雪が剥離しやすくなるが、非反応性シリコーンオイルの粘度が大きい場合は、コーティング膜表面にブリードアウトする量が少なく、コーティング膜表面に着氷雪した場合には、着氷雪が剥離しにくい。更に、粘度が大きい場合は、塗布装時に濡れ広がりが起こりにくく塗布ムラによる表面凹凸が発生し、コーティング膜表面に着氷しやすくなる。そのため、粘度の小さい非反応性シリコーンオイルを選択することが好ましい。具体的には、２５℃における粘度は１００００００ｃＳｔ以下が好ましく、より好ましくは１０００００ｃＳｔ、さらに好ましくは１００００ｃＳｔ以下が好ましい。
【００２１】
非反応性シリコーンオイルとしては、ＫＦ−９６−１，０００ＣＳ、ＫＦ−９６−５，０００ＣＳ、ＫＦ−４７０１、ＫＦ−５４、ＦＬ−１００−４５０ＣＳ（いずれも信越化学工業株式会社製）、Ｅｌｅｍｅｎｔ１４  ＰＤＭＳ２００、Ｅｌｅｍｅｎｔ１４  ＰＤＭＳ５００（いずれもモメンティブ・パフォーマンス・マテリアルズ・ジャパン合同会社製）、ＳＦ８４１６Ｆｌｕｉｄ、５６Ａｄｄｉｔｉｖｅ（いずれもダウ・東レ株式会社製）等が市販されている。
【００２２】
［（Ｃ）アミノキシ基を有するシリコーン］
（Ｃ）アミノキシ基を有するシリコーンとしては、下記式（１）のアミノキシ基を有するシリコーンを用いることができる。
【００２３】
【化１】
2022001613.tif 000002
【００２４】
上記式（１）中、Ｒ１はシロキサン構造、Ｒ２およびＲ３はそれぞれ独立に、同一又は異なるアルキル基を示す。アルキル基は、直鎖、分岐、又は環状の飽和、又は不飽和の炭化水素基である。好ましくは、アルキル基の炭素原子数は１乃至１２であり、より好ましくは１乃至６である。具体的には、メチル基、エチル基、プロピル基等を使用することができる。
【００２５】
（Ｃ）アミノキシ基を有するシリコーンは、上記シリコーンオイル（Ａ）、上記シリコーンオイル（Ｂ）のいずれとも異なる。具体的には、分子構造中に水酸基を含まないため、上記シリコーンオイル（Ａ）と異なる。また、（Ｃ）アミノキシ基を有するシリコーンは反応性官能基としてアミノキシ基を分子構造中に含むため、上記シリコーンオイル（Ｂ）と異なる。好ましくは、（Ｃ）アミノキシ基を有するシリコーンは、前記シリコーンオイル（Ａ）１００重量部に対して７〜２００重量部の割合で配合される。
【００２６】
アミノキシ基を有するシリコーン硬化剤としては、シーラント７０Ｂ、シーラント７４Ｂ（いずれも信越化学工業株式会社製）、ＭＥ３５（Ｂ）（モメンティブ・パフォーマンス・マテリアルズ・ジャパン合同会社製）等が市販されている。
【００２７】
［コーティング膜］
本発明に係るコーティング膜を形成する方法に特に制限はないが、種々な材料から成る部材上に一般的な方法により本発明に係るコーティング組成物を塗布し、その後、乾燥、硬化させることが好ましい。
【００２８】
なお、部材としては、特に制限はないが、金属（ステンレス、ＳＰＣＣ、アルミ、ニッケルなど）、樹脂（ウレタン、エポキシ、シリコーンレジン、ポリオレフィン、ポリカーボネート、ポリプロピレン、ポリアミド、ポリイミド、ポリアミドイミドなど）、セラミック（炭化ケイ素、アルミナなど）、ガラス、ゴム（天然ゴム、ＥＰＤＭ、シリコーンゴム、フッ素ゴムなど）などにコーティングすることができる。
【００２９】
塗布方法としては、特に制限はないが、バーコート法、ロールコーター法、スクリーン法、フレキソ法、スピンコート法、ディップ法、スプレー法、スライドコート法等が挙げられる。
【００３０】
本発明に係るコーティング組成物は、塗布後、所定時間、常温で大気中に静置することにより硬化させることができる。必要により、加熱したり、減圧下に置いたりすることもできる。加熱する場合、加熱温度に特に限定はなく、例えば５０℃以上、１８０℃以下である。加熱時間にも特に限定はなく、例えば３０秒以上、６０分以下である。また、必要により、光、好ましくは紫外線を照射することにより硬化を促進してもよい。光照射を行う場合、照射量に特に限定はなく、例えば１００ｍＪ／ｃｍ２以上、１０００ｍＪ／ｃｍ２以下である。
【００３１】
本発明に係るコーティング膜の硬化後の厚みは、特に限定はなく、好ましくは１μｍ以上、より好ましくは３μｍ以上、更に好ましくは５μｍ以上であり、好ましくは５０μｍ以下、より好ましくは２０μｍ以下、更に好ましくは１５μｍ以下である。
【００３２】
このようにして得られる本発明に係るコーティング膜は、着氷剥離力が８０ｋＰａ未満であり、かつ、着氷剥離力変化が１１０ｋＰａ未満である。着氷剥離力、連続着氷剥離力、及び着氷剥離力変化の求め方は後述する。
【００３３】
本発明に係るコーティング膜に対して、（Ｂ）非反応性シリコーンオイルを重ね塗りしてもよい。これにより、更に長期的に着氷雪剥離性能を維持することができる。なお、（Ｂ）非反応性シリコーンオイルは本発明に使用できるものであれば、塗布方法・希釈の有無になんら制限を受けず、任意の一種又は二種以上を適宜選択して用いてもよい。
【００３４】
理論に拘束されることは望まないが、本発明による有利な効果が得られるメカニズムは以下のように考えられる。
一般的に、シリコーンコーティング膜を得る手法の一つとして、（Ａ）１分子中に少なくとも２つ以上の水酸基を有するシリコーンオイルに、（Ｃ）アミノキシ基を有するシリコーンを硬化剤として混合してシリコーン塗布膜を形成し、この膜を硬化させることで、シリコーンコーティング膜を得る。（Ｃ）アミノキシ基を有するシリコーンは比較的水や氷と親和しやすいため、（Ｃ）アミノキシ基を有するシリコーンの使用量は少ないほど、シリコーンコーティング膜に、水や氷と親和しにくいシリコーン成分が多量に存在することになるため、着氷雪防止や撥水性の観点から好ましいとされる。
しかしながら、（Ｂ）非反応性シリコーンオイルを含有したシリコーンコーティング膜においては、水や氷と親和しやすい（Ｃ）アミノキシ基を有するシリコーンを多量配合することで、シリコーンコーティング膜内部に（Ｂ）非反応性シリコーンオイルを保持できず外部に漏れ出す（ブリードアウト）が発生しやすくなる。このように、ブリードアウトしてコーティング膜表面に存在する（Ｂ）非反応性シリコーンオイルが着氷雪ごと剥離することで、優れた着氷雪防止性能を発現することができる。本発明においては、シリコーン塗布膜の硬化剤として（Ｃ）アミノキシ基を有するシリコーンを多量配合することで、（Ｂ）非反応性シリコーンオイルのブリードアウトが発生しやすくなる。これは（Ｂ）非反応性シリコーンオイルが親油性であるのに対して、硬化した（Ｃ）アミノキシ基を有するシリコーンは撥油性であるため、相溶性が低いことに由来する。硬化した（Ｃ）アミノキシ基を有するシリコーンと分離する形で（Ｂ）非反応性シリコーンオイルがコーティング膜表面にブリードアウトするため、優れた着氷雪防止性能を発現する。
加えて、コーティング膜を硬化させる過程で（Ｃ）アミノキシ基を有するシリコーンに含まれるアミノキシ基が脱離し、アミン系液状化合物として残留する。このアミン系液状化合物はシリコーンコーティング膜と相溶性が悪いため、コーティング膜表面にブリードアウトしやすい。アミン系液状化合物が着氷雪ごと剥離することで、優れた着氷雪防止性能を発現することができる。
また、（Ｃ）アミノキシ基を有するシリコーンを多量配合したシリコーンコーティング膜はガラス系コーティング膜に比べて架橋密度が低い。これにより膜内部に（Ｂ）非反応性シリコーンオイルを保持できる物理的スペースが多いため、比較的多量の（Ｂ）非反応性シリコーンオイルを保持できる。多量の（Ｂ）非反応性シリコーンオイルを保持しているため、長期的にコーティング膜表面に（Ｂ）非反応性シリコーンオイルがブリードアウトし続けることで、長期的に着氷雪防止性能を維持できる。
更に、（Ｃ）アミノキシ基を有するシリコーンを多量配合したシリコーンコーティング膜はガラス系コーティング膜に比べて架橋密度が低いため、柔軟性に優れる。それゆえ、氷粒や砂塵などの衝突に対して柔軟なコーティング膜が衝撃を吸収することでクラックを生じにくく、クラックに氷雪が入り込む形で着氷雪しにくいため、着氷雪を防止できる。
【００３５】
［コーティング膜を備えた部材］
本発明に係るコーティング膜は、長期間にわたり苛酷な環境に曝された後でも優れた着氷着雪除去性能を維持するとともに、塗膜欠損を生じにくいため、例えば、自動車車体、電気自動車電池部品周辺、信号機、鉄道車両、航空機機体、屋外構造物（建造物外壁・道路標識など）等の部材に施用するのに特に好適である。
【００３６】
部材と密着させる目的で、プライマー層を上記部材と本発明に係るコーティング膜との間に設けても良い。また、上記部材に本発明と異なるコーティング膜（例：着色や傷つき防止などの目的）が形成されている場合、本発明に係るコーティング組成物を上塗りし、２層コーティング膜を形成しても良い。
【実施例】
【００３７】
（コーティング組成物の調製）
各成分を表１に示す割合で混合し、実施例１〜２９および比較例１〜７のコーティング組成物を得た。なお、表１に示す数値は重量部を表す。
【００３８】
（コーティング膜の作製）
表１に示す実施例１〜２９及び比較例１〜７のコーティング組成物を厚さ３ｍｍのＳＵＳ３０４板に膜厚が１０±３μｍとなるようにスプレー塗布し、室温で２４時間以上静置してコーティング膜を得た。
【００３９】
［評価方法］
（着氷剥離力）
プッシュプルゲージ（株式会社イマダ製、型番ＰＳＭ−２０Ｎ）を用いて着氷剥離力を評価した。塗膜上に内径２０ｍｍ、外径２５．６ｍｍの円筒（材質ＳＵＳ３０４）を乗せ、円筒内にイオン交換水を３．６ｇ充填した後、恒温槽（エスペック株式会社製）にて−１５℃で１時間静置して着氷を形成した（図１）。形成した氷を円筒ごとプッシュプルゲージで塗膜と平行な方向へ剥離した際の最大剥離力を着氷剥離力とした。
【００４０】
（連続着氷剥離力）
着氷剥離力評価にて実施の方法と同様に着氷を剥離した後、同一箇所へ着氷を形成して剥離する。着氷剥離５回目の剥離力を連続着氷剥離力とした。
実環境において、例えば、建造物外装や自動車外装表面へ付着した氷雪は、風、振動または人為的な手法などにより除去されるケースが想定される。しかしながら、冬期は降雪、吹雪などが断続的に生じるため、氷雪が除去された表面に再度氷雪が付着する。つまり、本発明におけるコーティング膜においては、着氷雪剥離性能を継続的に発揮することが好ましい。本発明において、連続着氷剥離力の評価は、着氷剥離性能を維持する度合いの指標として用いることとする。
【００４１】
（着氷剥離力変化）
下記計算式１より得られる値を着氷剥離力変化とした。
【数１】
2022001613.tif 000003
【００４２】
（摩耗体積）
往復摩擦力測定機（株式会社トリニティーラボ製）にラッピングフィルムシート＃４００（トラスコ中山株式会社製）を取り付け、摺動速度１００ｍｍ／ｓｅｃ、垂直荷重５００ｇ、往復回数２０回にて塗膜を摩耗させた際の摩耗体積を評価した。
【００４３】
（粘度）
回転式粘度計（Ｍａｌｖｅｒｎ  Ｐａｎａｌｙｔｉｃａｌ社製）により２５±１℃、６０ｒｐｍで測定開始から１分後の値を採用した。
【００４４】
（表面粗さＲａ）
レーザー顕微鏡（オリンパス株式会社製）により拡大倍率１０５６倍にて測定した値を採用した。
【００４５】
（連続着氷剥離後の表面粗さＲａ）
連続着氷剥離試験後の剥離痕に対して、表面粗さＲａ評価と同一の方法で表面粗さを測定した。
【００４６】
＜実施例１＞
（Ａ）１分子中に少なくとも２つ以上の水酸基を有するシリコーンオイル（モメンティブ・パフォーマンス・マテリアルズ・ジャパン合同会社製ＹＦ３０５７）に（Ｂ）非反応性シリコーンオイル［ジメチルシリコーン］（信越化学工業株式会社製ＫＦ−９６−１，０００ＣＳ）を加えた後、トルエン（関東化学株式会社製）を固形分量２０重量％となるよう添加し、ボールミルで３０分撹拌した。撹拌後、（Ｃ）アミノキシ基を有するシリコーン（モメンティブ・パフォーマンス・マテリアルズ・ジャパン合同会社製ＭＥ３５（Ｂ））を加えた後、ボールミルで１０分撹拌してコーティング組成物を得た。この時、（Ａ）１分子中に少なくとも２つ以上の水酸基を有するシリコーンオイル１００重量部に対して、（Ｂ）非反応性シリコーンオイルを０．５重量部、（Ｃ）アミノキシ基を有するシリコーンを１０重量部となるように添加量を調整した。
【００４７】
＜実施例２＞
実施例１と同様の手順で（Ａ）１分子中に少なくとも２つ以上の水酸基を有するシリコーンオイル１００重量部に対して、（Ｂ）非反応性シリコーンオイルを５重量部、（Ｃ）アミノキシ基を有するシリコーンを１０重量部となるように添加量を調整し、コーティング組成物を得た。
【００４８】
＜実施例３＞
実施例１と同様の手順で（Ａ）１分子中に少なくとも２つ以上の水酸基を有するシリコーンオイル１００重量部に対して、（Ｂ）非反応性シリコーンオイルを１０重量部、（Ｃ）アミノキシ基を有するシリコーンを１０重量部となるように添加量を調整し、コーティング組成物を得た。
【００４９】
＜実施例４＞
実施例１と同様の手順で（Ａ）１分子中に少なくとも２つ以上の水酸基を有するシリコーンオイル１００重量部に対して、（Ｂ）非反応性シリコーンオイルを３０重量部、（Ｃ）アミノキシ基を有するシリコーンを１０重量部となるように添加量を調整し、コーティング組成物を得た。
【００５０】
＜実施例５＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを１０重量部となるように添加量を調整し、コーティング組成物を得た。
【００５１】
＜実施例６＞
実施例１と同様の手順で（Ａ）１分子中に少なくとも２つ以上の水酸基を有するシリコーンオイル１００重量部に対して、（Ｂ）非反応性シリコーンオイルを１００重量部、（Ｃ）アミノキシ基を有するシリコーンを１０重量部となるように添加量を調整し、コーティング組成物を得た。
【００５２】
＜実施例７＞
実施例１と同様の手順で（Ａ）１分子中に少なくとも２つ以上の水酸基を有するシリコーンオイル１００重量部に対して、（Ｂ）非反応性シリコーンオイルを１５０重量部、（Ｃ）アミノキシ基を有するシリコーンを１０重量部となるように添加量を調整し、コーティング組成物を得た。
【００５３】
＜実施例８＞
実施例１と同様の手順で（Ａ）１分子中に少なくとも２つ以上の水酸基を有するシリコーンオイル１００重量部に対して、（Ｂ）非反応性シリコーンオイルを２００重量部、（Ｃ）アミノキシ基を有するシリコーンを１０重量部となるように添加量を調整し、コーティング組成物を得た。
【００５４】
＜実施例９＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを７重量部となるように添加量を調整し、コーティング組成物を得た。
【００５５】
＜実施例１０＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを１５重量部となるように添加量を調整し、コーティング組成物を得た。
【００５６】
＜実施例１１＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを２５重量部となるように添加量を調整し、コーティング組成物を得た。
【００５７】
＜実施例１２＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを５０重量部となるように添加量を調整し、コーティング組成物を得た。
【００５８】
＜実施例１３＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを１００重量部となるように添加量を調整し、コーティング組成物を得た。
【００５９】
＜実施例１４＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを１５０重量部となるように添加量を調整し、コーティング組成物を得た。
【００６０】
＜実施例１５＞
実施例１と同様の手順で（Ａ）１分子中に少なくとも２つ以上の水酸基を有するシリコーンオイル１００重量部に対して、（Ｂ）非反応性シリコーンオイルを５０重量部、（Ｃ）アミノキシ基を有するシリコーンを２００重量部となるように添加量を調整し、コーティング組成物を得た。
【００６１】
＜実施例１６＞
実施例５の（Ｂ）非反応性シリコーンオイル［ジメチルシリコーン］をアルキル変性シリコーン（信越化学工業株式会社製ＫＦ−４７０１）へ置換え、同様の手順でコーティング組成物を得た。
【００６２】
＜実施例１７＞
実施例５の（Ｂ）非反応性シリコーンオイル［ジメチルシリコーン］をフェニルシリコーン（信越化学工業株式会社製ＫＦ−５４）へ置換え、同様の手順でコーティング組成物を得た。
【００６３】
＜実施例１８＞
実施例５の（Ｂ）非反応性シリコーンオイル［ジメチルシリコーン］をフッ素変性シリコーン（信越化学工業株式会社製ＦＬ−１００−４５０ＣＳ）へ置換え、同様の手順でコーティング組成物を得た。
【００６４】
＜実施例１９＞
実施例５の（Ａ）１分子中に少なくとも２つ以上の水酸基を有するシリコーンオイルを粘度４０００００ｃｓｔのものに置換え、同様の手順でコーティング組成物を得た。
【００６５】
＜実施例２０＞
実施例５の（Ａ）１分子中に少なくとも２つ以上の水酸基を有するシリコーンオイルを粘度３０００００ｃｓｔのものに置換え、同様の手順でコーティング組成物を得た。
【００６６】
＜実施例２１＞
実施例５の（Ａ）１分子中に少なくとも２つ以上の水酸基を有するシリコーンオイルを粘度２０００００ｃｓｔのものに置換え、同様の手順でコーティング組成物を得た。
【００６７】
＜実施例２２＞
実施例５の（Ａ）１分子中に少なくとも２つ以上の水酸基を有するシリコーンオイルを粘度１０００００ｃｓｔのものに置換え、同様の手順でコーティング組成物を得た。
【００６８】
＜実施例２３＞
実施例５の（Ａ）１分子中に少なくとも２つ以上の水酸基を有するシリコーンオイルを粘度１００ｃｓｔのものに置換え、同様の手順でコーティング組成物を得た。
【００６９】
＜実施例２４＞
実施例５の（Ａ）１分子中に少なくとも２つ以上の水酸基を有するシリコーンオイルを粘度５０ｃｓｔのものに置換え、同様の手順でコーティング組成物を得た。
【００７０】
＜実施例２５＞
実施例５の（Ａ）１分子中に少なくとも２つ以上の水酸基を有するシリコーンオイルを粘度３０ｃｓｔのものに置換え、同様の手順でコーティング組成物を得た。
【００７１】
＜実施例２６＞
実施例５の（Ａ）１分子中に少なくとも２つ以上の水酸基を有するシリコーンオイルを粘度１ｃｓｔのものに置換え、同様の手順でコーティング組成物を得た。
【００７２】
＜実施例２７＞
実施例５の（Ｂ）非反応性シリコーンオイル［ジメチルシリコーン］を粘度１００００００ｃｓｔのもの（信越化学工業株式会社製ＫＦ−９６Ｈ−１００万ＣＳ）に置換え、同様の手順でコーティング組成物を得た。
【００７３】
＜実施例２８＞
実施例５の（Ｂ）非反応性シリコーンオイル［ジメチルシリコーン］を粘度１０００００ｃｓｔのもの（信越化学工業株式会社製ＫＦ−９６Ｈ−１０万ＣＳ）に置換え、同様の手順でコーティング組成物を得た。
【００７４】
＜実施例２９＞
実施例５の（Ｂ）非反応性シリコーンオイル［ジメチルシリコーン］を粘度１００００ｃｓｔのもの（信越化学工業株式会社製ＫＦ−９６Ｈ−１万ＣＳ）に置換え、同様の手順でコーティング組成物を得た。
【００７５】
＜比較例１＞
実施例１と同様の手順で（Ａ）１分子中に少なくとも２つ以上の水酸基を有するシリコーンオイル１００重量部に対して、（Ｂ）非反応性シリコーンオイルを０．１重量部、（Ｃ）アミノキシ基を有するシリコーンを１０重量部となるように添加量を調整し、コーティング組成物を得た。
【００７６】
＜比較例２＞
実施例１と同様の手順で（Ａ）１分子中に少なくとも２つ以上の水酸基を有するシリコーンオイル１００重量部に対して、（Ｂ）非反応性シリコーンオイルを３００重量部、（Ｃ）アミノキシ基を有するシリコーンを１０重量部となるように添加量を調整し、コーティング組成物を得た。
【００７７】
＜比較例３＞
実施例１と同様の手順で（Ａ）１分子中に少なくとも２つ以上の水酸基を有するシリコーンオイル１００重量部に対して、（Ｂ）非反応性シリコーンオイルを１０重量部、（Ｃ）アミノキシ基を有するシリコーンを５重量部となるように添加量を調整し、コーティング組成物を得た。
【００７８】
＜比較例４＞
実施例１と同様の手順で（Ａ）１分子中に少なくとも２つ以上の水酸基を有するシリコーンオイル１００重量部に対して、（Ｂ）非反応性シリコーンオイルを１０重量部、（Ｃ）アミノキシ基を有するシリコーンを３００重量部となるように添加量を調整し、コーティング組成物を得た。
【００７９】
＜比較例５＞
実施例５の（Ｃ）アミノキシ基を有するシリコーンを（Ｅ）金属触媒（チタン系重合触媒、信越化学工業株式会社製ＤＸ−１７５）に置換え、同様の手順でコーティング組成物を得た。
【００８０】
＜比較例６＞
実施例５の（Ａ）１分子中に少なくとも２つ以上の水酸基を有するシリコーンオイルを（Ｄ）シリコーンレジン（モメンティブ・パフォーマンス・マテリアルズ・ジャパン合同会社製ＸＣ−９６−Ｂ０４４６）に置換え、同様の手順でコーティング組成物を得た。
【００８１】
＜比較例７＞
実施例５の（Ａ）１分子中に少なくとも２つ以上の水酸基を有するシリコーンオイル１００重量部を（Ａ）１分子中に少なくとも２つ以上の水酸基を有するシリコーンオイル５０重量部および（Ｄ）シリコーンレジン（モメンティブ・パフォーマンス・マテリアルズ・ジャパン合同会社製ＸＣ−９６−Ｂ０４４６）５０重量部に置換え、同様の手順でコーティング組成物を得た。
【００８２】
【表１Ａ】
2022001613.tif 000004
【００８３】
【表１Ｂ】
2022001613.tif 000005
【００８４】
【表１Ｃ】
2022001613.tif 000006
【００８５】
【表１Ｄ】
2022001613.tif 000007
【００８６】
［評価結果］
実施例および比較例の組成ならびに物性値を表１Ａから表１Ｄにまとめた。
実施例１〜８と比較例１、２より、（Ｂ）非反応性シリコーンオイルが０．５重量部を下回る場合（比較例１）、着氷剥離に必要な（Ｂ）非反応性シリコーンオイルが不足するため、着氷剥離力、連続着氷剥離力、及び着氷剥離力変化が大きくなっていることがわかる。また、コーティング膜表面に存在する（Ｂ）非反応性シリコーンオイルが少なすぎる場合、液体潤滑による摩擦抵抗力の低減効果が少なくなり、コーティング膜表面の摩擦抵抗力が大きくなるため、摺動時にコーティング膜が削れやすくなる。これにより、摩耗体積が大きくなっていることがわかる。逆に、（Ｂ）非反応性シリコーンオイルが２００重量部を上回った場合（比較例２）、過剰な（Ｂ）非反応性シリコーンオイルはコーティング膜の強度を低下させるため、摩耗体積が大きくなっていることがわかる。更に、コーティング膜強度が低いと、着氷が剥離した際にコーティング膜も同時に剥離することで膜表面に凹凸を生じる。２回目以降の着氷がアンカー効果によって剥離しにくくなるため、連続着氷剥離力が大きくなっていることがわかる。
【００８７】
また、表１より、良好な着氷剥離力を得るために、より好ましくは（Ｂ）非反応性シリコーンオイルが５重量部以上、更に好ましくは１０重量部以上である。
【００８８】
良好な連続着氷剥離力を得るために、より好ましくは（Ｂ）非反応性シリコーンオイルが５〜１５０重量部、更に好ましくは３０〜１００重量部である。
【００８９】
良好な着氷剥離力変化を得るために、より好ましくは（Ｂ）非反応性シリコーンオイルが５〜１５０重量部、更に好ましくは３０〜１００重量部である。
【００９０】
良好な摩耗体積を得るために、より好ましくは（Ｂ）非反応性シリコーンオイルが１５０重量部以下、更に好ましくは１００重量部以下である。
【００９１】
実施例９〜１５と比較例３、４より、（Ｃ）アミノキシ基を有するシリコーンが７重量部を下回る場合（比較例３）、コーティング膜表面にブリードアウトする（Ｂ）非反応性シリコーンオイルが少ないため、連続着氷剥離力の値が大きくなっていることがわかる。また、架橋密度が小さく柔らかいコーティング膜を形成するため、摩耗体積が大きくなっていることがわかる。逆に、（Ｃ）アミノキシ基を有するシリコーンが２００重量部を上回った場合（比較例４）、過剰な（Ｃ）アミノキシ基を有するシリコーンは脆いコーティング膜を形成するため、摩耗体積が大きくなっていることがわかる。更に、脆いコーティング膜は、着氷が剥離した際に塗膜も同時に剥離することでコーティング膜表面に凹凸を生じる。２回目以降の着氷がアンカー効果によって剥離しにくくなるため、連続着氷剥離力が大きくなっていることがわかる。
【００９２】
また、表１より、良好な着氷剥離力を得るために、より好ましくは（Ｃ）アミノキシ基を有するシリコーンが１０重量部以上、更に好ましくは２５重量部以上である。
【００９３】
良好な連続着氷剥離力を得るために、より好ましくは（Ｃ）アミノキシ基を有するシリコーンが１０〜１５０重量部、更に好ましくは２５〜１００重量部である。
【００９４】
良好な着氷剥離力変化を得るために、より好ましくは（Ｃ）アミノキシ基を有するシリコーンが１０〜１５０重量部、更に好ましくは２５〜１００重量部である。
【００９５】
良好な摩耗体積を得るために、より好ましくは（Ｃ）アミノキシ基を有するシリコーンが１５０重量部以下、更に好ましくは１００重量部以下である。
【００９６】
実施例５及び実施例１６〜１８より、（Ｂ）非反応性シリコーンオイルの種類を変えた場合でも、粘度が低く、摩耗体積が小さく、着氷剥離力、連続着氷剥離力、及び着氷剥離力変化が小さいことがわかる。
【００９７】
実施例１９〜２６より、（Ａ）１分子中に少なくとも２つ以上の水酸基を有するシリコーンオイルの粘度を変えた場合でも、粘度が低く、摩耗体積が小さく、着氷剥離力、連続着氷剥離力、及び着氷剥離力変化が小さいことがわかる。
【００９８】
粘度の高い（Ａ）１分子中に少なくとも２つ以上の水酸基を有するシリコーンオイルを用いた場合には、本発明におけるコーティング組成物の粘度が高くなることに由来して、塗布時にコーティング組成物が濡れ広がりにくく、表面凹凸を生じやすくなる。表面凹凸に着氷することで着氷剥離力、連続着氷剥離力、及び着氷剥離力変化が大きくなる傾向がある。また、表面凸部は摺動時に応力集中することで摩耗しやすいため摩耗体積が大きくなる傾向がある。更に言えば、摩耗体積が大きいと連続着氷剥離時に膜表面凸部が氷雪とともに剥離して剥離痕を生じるため、連続着氷剥離後の表面粗さが大きくなりやすい。
【００９９】
逆に、粘度の低い（Ａ）１分子中に少なくとも２つ以上の水酸基を有するシリコーンオイルを用いた場合には、架橋密度の高い脆い膜を形成する傾向がある。着氷剥離時に膜ごと氷雪が剥離するため、膜が剥がれる力も相まって着氷剥離力が大きくなることがある。膜が剥がれた場所には表面凹凸が生じるため、連続着氷剥離力、着氷剥離力変化、及び連続着氷剥離後の表面粗さが大きくなり、摩耗体積も大きくなりやすい。
【０１００】
また、表１より、良好な着氷剥離力を得るために、より好ましくは（Ａ）１分子中に少なくとも２つ以上の水酸基を有するシリコーンオイルの粘度が５０〜２０００００ｃＳｔ、更に好ましくは１００〜１０００００ｃＳｔである。
【０１０１】
良好な連続着氷剥離力を得るために、より好ましくは（Ａ）１分子中に少なくとも２つ以上の水酸基を有するシリコーンオイルの粘度が５０〜２０００００ｃＳｔ、更に好ましくは１００〜１０００００ｃＳｔである。
【０１０２】
良好な着氷剥離力変化を得るために、より好ましくは（Ａ）１分子中に少なくとも２つ以上の水酸基を有するシリコーンオイルの粘度が５０〜２０００００ｃＳｔ、更に好ましくは１００〜１０００００ｃＳｔである。
【０１０３】
良好な摩耗体積を得るために、より好ましくは（Ａ）１分子中に少なくとも２つ以上の水酸基を有するシリコーンオイルの粘度が３０〜３０００００ｃＳｔ、更に好ましくは５０〜２０００００ｃＳｔである。
【０１０４】
良好な粘度を得るために、より好ましくは（Ａ）１分子中に少なくとも２つ以上の水酸基を有するシリコーンオイルの粘度が３０００００ｃＳｔ以下、更に好ましくは１０００００ｃＳｔ以下である。
【０１０５】
良好な表面粗さＲａを得るために、より好ましくは（Ａ）１分子中に少なくとも２つ以上の水酸基を有するシリコーンオイルの粘度が３０００００ｃＳｔ以下、更に好ましくは１０００００ｃＳｔ以下である。
【０１０６】
良好な連続着氷剥離後の表面粗さＲａを得るために、より好ましくは（Ａ）１分子中に少なくとも２つ以上の水酸基を有するシリコーンオイルの粘度が３０〜３０００００ｃＳｔ、更に好ましくは５０〜１０００００ｃＳｔ以下である。
【０１０７】
本発明におけるコーティング組成物においては、適用する素材（例えば、外装材）に要求される特性に応じて適切な粘度の（Ａ）１分子中に少なくとも２つ以上の水酸基を有するシリコーンオイルを選択することにより、コーティング組成物全体の粘度を制御することができ、ひいては素材に適した特性のコーティング膜を形成することが可能となる。
【０１０８】
実施例２７〜２９より、（Ｂ）非反応性シリコーンオイルの粘度を変えた場合でも、粘度が低く、摩耗体積が小さく、着氷剥離力、連続着氷剥離力、及び着氷剥離力変化が小さいことがわかる。
【０１０９】
粘度の高い（Ｂ）非反応性シリコーンオイルを用いた場合には、コーティング膜内からブリードアウトしにくくなり、着氷剥離力、連続着氷剥離力、及び着氷剥離力変化が大きくなりやすい。また、本発明におけるコーティング組成物の粘度が高くなることに由来して、塗布時に濡れ広がりにくくなり、塗布膜を硬化させて形成したコーティング膜表面に凹凸を生じやすくなる。特に、表面凸部は摺動時に応力集中することで摩耗しやすいため、摩耗体積が大きくなる傾向がある。更に言えば、摩耗体積が大きいと連続着氷剥離時に膜表面凸部が氷雪とともに剥離して剥離痕を生じるため、連続着氷剥離後の表面粗さが大きくなりやすい。
【０１１０】
また、表１より、良好な着氷剥離力、連続着氷剥離力、着氷剥離力変化、摩耗体積、表面粗さ、連続着氷剥離後の表面粗さを得るために、より好ましくは（Ｂ）非反応性シリコーンオイルの粘度が１０００００ｃＳｔ以下、更に好ましくは１００００ｃＳｔ以下である。
【０１１１】
実施例５及び比較例５より、（Ｃ）アミノキシ基を有するシリコーンを（Ｅ）金属触媒に置き換えた場合、（Ａ）１分子中に少なくとも２つ以上の水酸基を有するシリコーンオイルと（Ｅ）金属触媒から形成される硬化塗膜は（Ｂ）非反応性シリコーンオイルと親和性が高いため、コーティング膜表面に（Ｂ）非反応性シリコーンオイルがブリードアウトしにくくなる。これにより、着氷剥離力、連続着氷剥離力、及び着氷剥離力変化が大きくなってしまうことがわかる。
【０１１２】
実施例５及び比較例６より、（Ａ）１分子中に少なくとも２つ以上の水酸基を有するシリコーンオイルを（Ｄ）シリコーンレジンに置き換えた場合、（Ｄ）シリコーンレジンより形成されるコーティング膜は架橋密度が高く、（Ｂ）非反応性シリコーンオイルを長期的にコーティング膜内に保持できないため、連続で着氷を剥離するとオイル不足を起こしやすい。よって、連続着氷剥離力が大きくなっていることがわかる。更に、（Ｄ）シリコーンレジンより形成されるコーティング膜は脆い膜を形成しやすいため、摩耗体積が大きくなっていることがわかる。
【０１１３】
実施例５及び比較例７より、（Ａ）１分子中に少なくとも２つ以上の水酸基を有するシリコーンオイルの一部を（Ｄ）シリコーンレジンに置き換えた場合、（Ｄ）シリコーンレジンが凝集しやすい性質をもつことに由来して膜表面に凹凸形状を生じる。膜表面の凹凸に着氷するとアンカー効果によって剥離しにくくなるため、着氷剥離力、連続着氷剥離力が大きくなってしまっていることがわかる。更に、形成された膜表面凸部は摺動時に応力集中が生じることで削れやすいため、摩耗体積が大きくなってしまっていることもわかる。
【産業上の利用可能性】
【０１１４】
本発明によれば、優れた着氷着雪除去性能を維持するとともに、膜欠損を生じにくいコーティング膜を素材上に形成するコーティング組成物を提供することができる。
【図１】
2022001613.tif 000008